(57)【特許請求の範囲】
【請求項１】
カルボキシル基と水酸基を含有する重合体[Ａ]の相と３級アミノ基を含有する重合体[Ｂ]の相の、少なくとも２種の相から構成される重合体粒子［Ｘ］を含有する水性樹脂エマルジョンを含んでなる塗料組成物と、水分散性を有するポリイソシアネート化合物[Ｙ]とを含むことを特徴とする２液型水性塗料組成物。
【請求項２】
ポットライフが過ぎ、架橋反応性が失活したことが視認できる請求項１に記載の２液型水性塗料組成物。
【請求項３】
２液混合後２０℃の雰囲気下で遅くとも２４時間後には、組成物の粘度が混合直後の値の１０倍以上に増粘またはゲル化する、請求項１に記載の２液型水性塗料組成物。
【請求項４】
前記した、重合体粒子[Ｘ]の酸価が、５〜１００ｍｇＫＯＨ／ｇである請求項１又は２又は３に記載の２液型水性塗料組成物。
【請求項５】
前記した、重合体粒子[Ｘ]の水酸基価が、５〜１５０ｍｇＫＯＨ／ｇであり、かつ、重合体粒子[Ｘ]１ｇ中に３級アミノ基が０．００５〜０．５ｍｍｏｌの割合で含まれる、請求項１又は２又は３に記載の２液型水性塗料組成物。
【発明の詳細な説明】
【０００１】
【発明の属する技術分野】
本発明は、水性樹脂エマルジョンにおける重合体粒子が、カルボキシル基と水酸基を含有する重合体の相と、３級アミノ基を含有する重合体の相の、少なくとも２種の相から構成されており、該水性樹脂エマルジョンを含んでなる塗料組成物と、水分散性を有するポリイソシアネート化合物を含むことを特徴とする２液型水性塗料組成物であり、また、ポリイソシアネート化合物を混合後、経時で塗料が著しく増粘またはゲル化することにより、ポットライフが過ぎたことを認識できる、つまり架橋反応性が失活したものの塗装を未然に防止しうる、光沢、耐水性、耐候性等の塗膜物性に優れる２液型水性塗料組成物に関するもので、建築内外装、建材、橋梁、車両、船舶、自動車などへの塗装に有用である。
【０００２】
【従来の技術】
従来、重合体粒子が水性媒体中に分散した水性樹脂エマルジョンをバインダー成分としてなるエマルジョン塗料は、塗装作業性や運搬、保存が簡便であることから、建築内外装・床等の主にセメント、珪酸カルシウム板等のアルカリ性無機硬化体を主体とする建築塗料、機械、機械部品、自動車等の金属保護塗装、家具、ガーデニング用部材等の木質板塗装剤に多用されている。
【０００３】
一般に溶剤系ポリオールとポリイソシアネートとからなる２液塗料混合物は、２液混合後徐々に架橋反応が進行することから、混合後一定時間以上経過すると塗膜化した際に十分な塗膜性能が得られないことが知られている。すなわち、十分な塗膜性能を得るためには、混合後一定時間内に当該２液塗料混合物を使用して塗膜化する必要があり、この２液塗料混合物の使用可能時間は、「ポットライフ」といわれている。
【０００４】
従来の溶剤系ポリオールとポリイソシアネートとからなる二液塗料混合物の場合には、この「ポットライフ」を経過したものは、流動性が殆ど無く、塗膜化できない状態となるため、塗膜物性に劣った塗料の使用を未然に防止することができる。
【０００５】
これに対して、一般の水性２液塗料混合物は、２液混合後に塗料混合物中で水分散性を有するポリイソシアネートが分散状態を保ったまま、イソシアネート基が塗料中の水等と徐々に反応して失活するために、ポットライフを経過しても２液塗料混合物が増粘せず、外観上混合時と殆ど相違しないことから、ポットライフを経過した塗料混合物を使用してしまうということが、産業界の実状として見受けられる。当然この場合には、ポットライフが経過する前に塗装した皮膜と比較して、ポットライフを過ぎた二液塗料混合物を使用した塗装皮膜は架橋反応性が低下するために、耐水性や耐候性等の塗膜物性が劣ったものとなってしまう。
【０００６】
ポットライフをゲル化により可視化する方法として、例えば公開特許公報２０００−２５６６１５において、水酸基等のイソシアネートと反応しうる基を含有する樹脂エマルジョン、当該樹脂エマルジョンと分散状態では融着し難い水酸基等のイソシアネートと反応しうる基を含有する樹脂エマルジョン、及びイソシアネート基を含有する架橋剤とからなる三成分系で、それらの架橋反応によりゲル化させて可視化する方法が提案されている。
しかしながらこの場合、構成成分が多くなり得られる架橋塗膜の耐久性を上げるためには、塗膜の均一性や相溶性に留意する必要があり、簡便でかつ広範囲に適応できるものではない。
【０００７】
【発明が解決しようとする課題】
本発明が解決しようとする課題は、２液混合後経時的に著しく増粘またはゲル化することにより、ポットライフが過ぎたことを認識でき、架橋反応性が失活した混合物の塗装の未然防止が可能であり、さらに光沢、耐水性、耐候性等に優れた塗膜が得られる２液型水性塗料組成物を提供することにある。
【０００８】
【課題を解決するための手段】
そこで、本発明者らは、上述の課題を解決すべく鋭意検討した結果、バインダー成分としての水性樹脂エマルジョン中の重合体粒子を、カルボキシル基と水酸基を含有する重合体の相と、３級アミノ基を含有する重合体の相の、少なくとも２種の相により構成させることにより、ポットライフを過ぎた塗料を著しく増粘またはゲル化させ、架橋反応性が失活した塗料の塗装を未然に防止することができることを見出し、本発明を完成させるに至った。
【０００９】
すなわち、本発明は、カルボキシル基と水酸基を含有する重合体[Ａ]の相と３級アミノ基を含有する重合体[Ｂ]の相の、少なくとも２種の相から構成される重合体粒子［Ｘ］を含有する水性樹脂エマルジョンを含んでなる塗料組成物と、水分散性を有するポリイソシアネート化合物[Ｙ]とを含むことを特徴とする２液型水性塗料組成物を提供するものである。
【００１０】
【発明の実施の形態】
以下に、本発明の実施の形態について詳細に説明する。
本発明の２液型水性塗料組成物は、カルボキシル基と水酸基を含有する重合体の相と３級アミノ基を含有する重合体の相の、少なくとも２種の相から構成される重合体粒子を含む水性樹脂エマルジョンと水分散性を有するポリイソシアネート化合物を必須成分として含有するものである。
【００１１】
水性樹脂エマルジョンは、カルボキシル基含有不飽和単量体、水酸基含有不飽和単量体、３級アミノ基含有不飽和単量体及びこれらと共重合可能なその他の不飽和単量体を含む単量体混合物を、乳化剤の存在下、乳化重合させることによって得られる。
【００１２】
該カルボキシル基含有不飽和単量体としては、例えばアクリル酸、メタクリル酸、マレイン酸、フマル酸、イタコン酸、マレイン酸モノｎ−ブチル、フマル酸モノｎ−ブチル、イタコン酸モノｎ−ブチル、クロトン酸等が挙げられ、これらは単独で使用してもよいし、２種以上を組み合わせて使用してもよい。
【００１３】
また該水酸基含有不飽和単量体として具体例を示せば、例えば（メタ）アクリル酸２−ヒドロキシエチル、（メタ）アクリル酸２−ヒドロキシプロピル、（メタ）アクリル酸３−ヒドロキシプロピル、（メタ）アクリル酸４−ヒドロキシブチル、アクリル酸（２−ヒドロキシメチル）エチル、アクリル酸（２−ヒドロキシメチル）ブチル、（メタ）アクリル酸（４−ヒドロキシメチルシクロヘキシル）メチル、グリセリンモノ（メタ）アクリレート、２−（メタ）アクリロイルオキシエチル２−ヒドロキシプロピルフタレート、２−ヒドロキシ−３−フェノキシプロピル（メタ）アクリレートの如き水酸基を含有する（メタ）アクリル酸エステル類；
【００１４】
アリルアルコール、２−ヒドロキシエチルアリルエーテルの如き水酸基を含有するアリル化合物；２−ヒドロキシエチルビニルエーテル、４−ヒドロキシブチルビニルエーテル、６−ヒドロキシヘキシルビニルエーテルの如き水酸基を含有するビニルエーテル化合物；Ｎ−メチロール（メタ）アクリルアミド、Ｎ−メチロールクロトン酸アミドの如き水酸基を有する不飽和カルボン酸アミド化合物；リシノール酸等の水酸基含有不飽和脂肪酸類；リシノール酸アルキル等の水酸基含有不飽和脂肪酸エステル類；水酸基含有モノマーをエチレンオキサイドやプロピレンオキサイドの如きアルキレンオキサイドと付加反応せしめて得られる単量体等が挙げられる。
【００１５】
３級アミノ基含有不飽和単量体としては例えば、メタクリル酸ジメチルアミノエチル、メタクリル酸ジエチルアミノエチル等が挙げられる。
【００１６】
上述した各種不飽和単量体と共重合可能なその他の不飽和単量体としては、例えば、アクリル酸メチル、アクリル酸エチル、アクリル酸イソプロピル、アクリル酸ｎ−ブチル、アクリル酸２−エチルヘキシル等のアクリル酸エステル類；メタクリル酸メチル、メタクリル酸エチル、メタクリル酸イソプロピル、メタクリル酸ｎ−ブチル、メタクリル酸イソブチル、メタクリル酸ｔ−ブチル、メタクリル酸シクロヘキシル、メタクリル酸２−エチルヘキシル等のメタクリル酸エステル類；クロトン酸メチル、クロトン酸エチル等のクロトン酸エステル類；
【００１７】
酢酸ビニル、プロピオン酸ビニル等、第３級カルボン酸ビニル等のビニルエステル類；スチレン、ビニルトルエン、α−メチルスチレン等の芳香族ビニル化合物；ビニルピロリドン等の複素環式ビニル化合物；塩化ビニル、塩化ビニリデン、フッ化ビニリデン等のハロゲン化オレフィン類；アクリロニトリル、メタクリロニトリル等のシアノ基含有単量体；エチルビニルエーテル、イソブチルビニルエーテル等のビニルエーテル類；メチルビニルケトン等のビニルケトン類；エチレン、プロピレン等のα−オレフィン類；ブタジエン、イソプレン等のジエン類；
【００１８】
アクリルアミド、メタクリルアミド、マレイン酸アミド、ジアセトンアクリルアミド等のアミド基含有単量体類；メタクリル酸グリシジル、アリルグリシジルエーテル等のグリシジル基含有単量体；
【００１９】
ビニルトリメトキシシラン、ビニルトリエトキシシラン、ビニルトリイソプロポキシシラン、ビニルトリス（β−メトキシエトキシ）シラン、ビニルメチルジメトキシシラン、ビニルメチルジエトキシシラン、ビニルジメチルメトキシシラン、ビニルジメチルエトキシシラン、３−メタクリロキシプロピルトリメトキシシラン、３−メタクリロキシプロピルトリエトキシシラン、３−メタクリロキシプロピルメチルジメトキシシラン、３−メタクリロキシプロピルメチルジエトキシシラン等のアルコキシシリル基含有単量体類；
【００２０】
フタル酸ジアリル、ジビニルベンゼン、アクリル酸アリル、トリメチロールプロパントリメタクリレート等の１分子中に２個以上の不飽和結合を有する単量体類などが挙げられる。
【００２１】
また、本発明において使用される乳化剤としては、一般的に乳化重合に用いられているものであれば、アニオン性、カチオン性及びノニオン性のいずれの乳化剤でも特に制限なく用いることができる。
【００２２】
それらのうち代表的なものとしては、アニオン性乳化剤としては、高級アルコールの硫酸エステル、アルキルベンゼンスルホン酸塩、ポリオキシアルキレンアルキルフェニルエーテル硫酸エステル、ポリオキシアルキレン多環フェニルエーテル硫酸エステル、ジアルキルサクシネートスルホン酸塩、アルキルジフェニルエーテルジスルホン酸塩等が挙げられ；
【００２３】
カチオン性乳化剤としては、アルキルトリメチルアンモニウムクロライド、ジアルキルジメチルアンモニウムクロライド、アルキルベンジルジメチルアンモニウムクロライド等が挙げられ；
【００２４】
ノニオン性乳化剤としては、ポリオキシアルキレンアルキルエーテル、ポリオキシアルキレンアルキルフェニルエーテル、ポリオキシアルキレン多環フェニルエーテル等を挙げることができ、これらの１種または２種以上を混合して使用することができる。
【００２５】
また、一般的に、反応性乳化剤と称されるラジカル重合性不飽和基を分子内に有する乳化剤も使用することができる。それらのうち特に代表的なものとしては、スルホン酸基または其の塩を有する「ラテムルＳ−１８０Ａ」[花王（株）製]または「エレミノールＪＳ−２」[三洋化成（株）製]、硫酸基または其の塩を有する「アクアロンＨＳ−１０２５」[第一工業製薬（株）製]または「アデカリアソープＳＥ−１０Ｎ」[旭電化工業（株）製]、リン酸基を有する「ニューフロンティアＡ−２２９Ｅ」[第一工業製薬（株）製]等を挙げることができ、これらの１種または２種以上を混合して使用することができる。
【００２６】
また、本発明においては、水性樹脂エマルジョンの分子量を調整するために、連鎖移動剤を使用してもよい。それらのうち代表的なものとしては、ラウリルメルカプタン、ｔ−ドデシルメルカプタン、β−メルカプトプロピオン酸等を挙げることができ、これらの１種または２種以上を混合して使用することができる。
【００２７】
また、本発明において用いられるラジカル重合開始剤としては、特に限定されるものではないが、それらのうち特に代表的なものとしては、過硫酸カリウム、過硫酸ナトリウム、過硫酸アンモニウム、アゾビスイソブチロニトリルまたはその塩酸塩、過酸化水素、ターシャリーブチルハイドロパーオキサイド、クメンヒドロパーオキサイドあるいは過酸化ベンゾイルなどが挙げられる。
【００２８】
また、これらのラジカル重合開始剤と共に、還元剤を併用することも可能であり、例えば、ナトリウムスルホオキシレートホルムアルデヒド、ピロ亜硫酸ソーダ、Ｌ−アスコルビン酸等を使用することができる。
【００２９】
水性樹脂エマルジョンにおける重合体粒子（Ｘ）を、カルボキシル基と水酸基を含有する重合体の相と３級アミノ基を含有する重合体の相の、少なくとも２種の相から構成されるものとする方法としては、カルボキシル基と水酸基を含有する重合体粒子を乳化重合により得て、その後に、該重合体粒子の存在する水性媒体中で、３級アミノ基を含有する不飽和単量体を必須の成分とする単量体成分を乳化重合する方法、あるいは３級アミノ基を含有する重合体粒子を乳化重合により得て、その後に、該重合体粒子の存在する水性媒体中で、カルボキシル基を含有する不飽和単量体と水酸基を含有する不飽和単量体を必須の成分とする単量体成分を乳化重合する方法、などを採用することができる。
【００３０】
本発明で使用する水性樹脂エマルジョンの製造方法としては公知の種々の手法を採用することができるが、その中で特に望ましい方法として、下記のような方法が挙げられる。
【００３１】
すなわち、カルボキシル基含有不飽和単量体、水酸基含有不飽和単量体及びこれらと共重合可能な他の不飽和単量体を、乳化剤を溶かし込んだイオン交換水に加え不飽和単量体の乳化混合物を得る。しかるのち、反応容器にイオン交換水を仕込み、容器内温度を８０℃に昇温する。昇温後、不飽和単量体の乳化混合物の一部を仕込み、次いで重合開始剤を添加し３０分間攪拌する。
【００３２】
その後、不飽和単量体の乳化混合物の残りを２時間で滴下する。滴下終了後も１時間攪拌する。そしてさらに、３級アミノ基含有不飽和単量体とこれと共重合可能な他の不飽和単量体の混合物を２時間で滴下する。滴下終了後２時間攪拌し、その後冷却、中和を行い、目的とする水性樹脂エマルジョンを得ることができる。
【００３３】
本発明で使用する水分散性を有するポリイソシアネート化合物（Ｙ）とは、公知のポリイシアネートを変成して水分散性を付与したものである。
【００３４】
このポリイソシアネートとしては、例えばテトラエチレンジイソシアネート、ヘキサメチレンジイソシアネート、トリメチルヘキサメチレンジイソシアネート、イソホロンジイソシアネート、キシレンジイソシアネート、水添キシレンジイソシアネート等のイソシアネート類から得られる、分子内にビュレット、イソシアヌレート、ウレタン、ウレトジオン、アロファネート構造を有するものが好ましい。また、上記のイソシアネート類の中でも、得られる架橋塗膜の耐候性を考慮すると脂肪族、脂環族のイソシアネート類が好ましい。
【００３５】
上記のポリイソシアネートに水分散性を与える方法としては、使用直前に乳化剤を加える方法、ポリエチレングリコールを用いて変成する方法（公開特許公報平成１１−１３１０１６）、或いは水溶性樹脂を用いて変性する方法等を採用することができる。
【００３６】
水分散性を有するポリイソシアネート化合物（Ｙ）の、水性樹脂エマルジョンを含んでなる水性塗料組成物への添加方法は、予め水で分散してから加えても良く、あるいは分散性が良好なものであれば直接混合しても良い。
【００３７】
本発明の２液型水性塗料組成物中における水分散性を有するポリイソシアネート化合物（Ｙ）の含有比率としては、重合体粒子〔Ｘ〕中の水酸基に対する、水分散性を有するポリイソシアネート（Ｙ）中のイソシアネート基の比率が０．２〜２．０当量の範囲となるようにすることが好ましく、より好ましくは０．８〜１．５当量の範囲内である。
【００３８】
この範囲内であれば、耐水性及び耐候性に優れた塗膜を得ることが可能であり、例えば、架橋反応が充分進行せず、乳化重合体の水酸基が塗膜中に多量に残存し塗膜の耐水性、耐候性が低下するようなことはなく、また、塗膜中にイソシアネート基が多量に残存し、空気中の水蒸気と副反応を起こし、塗膜の耐水性、耐候性が低下するような不具合も生じない。
【００３９】
本発明の２液型水性塗料組成物は、水性樹脂エマルジョンを含んでなる水性塗料組成物に水分散性を有するポリイソシアネート化合物を使用直前に混合することにより得られる。この場合、顔料、顔料分散剤、湿潤剤、表面調整剤、造膜助剤、増粘剤、消泡剤、凍結防止剤、防腐剤などの添加剤を水性樹脂エマルジョンに予め添加しておいてもよい。
【００４０】
上記の顔料、顔料分散剤、湿潤剤、表面調整剤、造膜助剤、増粘剤、消泡剤、凍結防止剤、防腐剤などの添加剤は、特に制限なく、通常の塗料に使用されているものを用いることができる。
【００４１】
水性樹脂エマルジョンに、上記の添加剤を添加する方法としては、水性樹脂エマルジョンをかき混ぜながら、その中に、顔料などを直接添加混合していく方法（ドライピグメンテイション法）と、予め水、顔料分散剤、顔料などの分散液を練合し、これに水性樹脂エマルジョンを添加していく方法（ミルベース法）がある。本発明の水性塗料はいずれの方法を用いても良い。
【００４２】
本発明における水性樹脂エマルジョン中の重合体粒子[Ｘ]の酸価は、５〜１００ｍｇＫＯＨ／ｇとなるような範囲が好ましい。この範囲であれば、水性樹脂エマルジョンの製造を良好に行うことができ、塗料の分散安定性、塗膜の耐水性及び耐候性が良好となる。より好ましくは１０〜５０ｍｇＫＯＨ／ｇとなるような範囲内であり、さらに優れた耐水性及び耐候性を有する塗膜を得ることができる。
【００４３】
また、本発明における水性樹脂エマルジョン中の重合体粒子[Ｘ]の水酸基価は、５〜１５０ｍｇＫＯＨ／ｇとなるような範囲が好ましく、且つ、重合体粒子[Ｘ]１ｇ中の３級アミノ基は、０．００５〜０．５ｍｍｏｌとなるような範囲が好ましい。
【００４４】
この範囲であれば、水性樹脂エマルジョンの製造を良好に行うことができ、水分散性を有するポリイソシアネート化合物を混合した後、遅くとも２４時間後には該２液水性塗料組成物をゲル化または著しく増粘させることができる。より好ましくは、重合体粒子[Ｘ]の水酸基が１０〜１００ｍｇＫＯＨ／ｇとなるような範囲であり、且つ、重合体粒子[Ｘ]１ｇ中の３級アミノ基が、０．０１〜０．３ｍｍｏｌとなるような範囲である。
ここで、「著しく増粘」とは、例えば、２液混合直後の粘度に対して、１０倍以上の粘度になるような程度の粘度の上昇をいう。粘度の値は、ＢＭ型粘度計など、公知の測定装置、測定方法を用いて測定することができる。
【００４５】
本発明における、水性樹脂エマルジョンを含んでなる塗料組成物と水分散性を有するポリイソシアネート化合物〔Ｙ〕を含むことを特徴とする２液型水性塗料組成物は、架橋反応性が失活したものの塗装を未然に防止し、且つ、光沢、耐水性、耐候性等の塗膜物性に優れており、建築内外装、建材、家電、車両、橋梁、自動車などの塗装用樹脂として有用である。
【００４６】
【実施例】
以下、実施例を挙げて本発明を詳細に説明する。なお、以下の部及び％はいずれも重量に基づく値である。
【００４７】
（１）水性樹脂エマルジョンの製造例
メタクリル酸メチル（以下ＭＭＡと略記）の３２部と、メタクリル酸シクロヘキシル（以下ＣＨＭＡと略記）の６０部と、アクリル酸ブチル（以下ＢＡと略記）の１００部と、メタクリル酸２−ヒドロキシエチル（以下ＨＥＭＡと略記）の９８部と、アクリル酸（以下ＡＡと略記）の１０部からなる不飽和単量体混合液を、ニューコール７０７ＳＦ（日本乳化剤（株）製、ポリオキシエチレン多環フェニルエーテル硫酸アンモニウム、有効成分＝約３０％）の１５部を溶かし込んだイオン交換水の１００部に加え、不飽和単量体の乳化混合物（Ａ）を得た。
【００４８】
しかるのち、攪拌機、温度計、冷却器および滴下漏斗を取り付けた２リットル反応容器にイオン交換水の５００部を仕込み、窒素ガスを送り込みつつ攪拌しながら釜内温度を８０℃に昇温した。昇温後、不飽和単量体の乳化混合物（Ａ）の５％を仕込み、次いで重合開始剤として過硫酸ナトリウムの２．５部を添加し、８０℃で３０分間攪拌した。その後不飽和単量体の乳化混合物（Ａ）の９５％を２時間で別々に滴下した。滴下終了後８０℃で１時間攪拌した。
【００４９】
次いで、ＭＭＡの７０部と、ＣＨＭＡの４０部と、ＢＡの８０部と、メタクリル酸ジメチルアミノエチル（以下ＤＭＡＥＭＡと略記）の１０部の不飽和単量体混合物（Ｂ）を２時間で滴下した。滴下終了後８０℃で２時間攪拌した。その後２５℃まで冷却し、アンモニア水によって中和することにより、目的とする水性樹脂エマルジョンを得た。上記の水性樹脂エマルジョンは、下記の性状を示した。固形分：４４．８%、粘度：６３０mPa・s、pH：７．８。
【００５０】
以上を製造例１とすると、以下の第１表に示すように、不飽和単量体の乳化混合物（Ａ）と不飽和単量体混合物（Ｂ）の組成を変更した以外は、製造例１と同様にして乳化重合を行い水性樹脂エマルジョンの製造を行った。但し、製造例４と６においては、不飽和単量体の乳化混合物（Ａ）にすべての不飽和単量体を含ませた。
【００５１】
【表１】
0004085305.tif 000002
【００５２】
（２）塗料組成物の製造方法
上記の水性樹脂エマルジョンを用いて、第２表の配合処方に基づき水性樹脂エマルジョンを含んでなる塗料組成物とした。
すなわち、水、顔料分散剤、顔料及び消泡剤を練合することにより顔料ペーストを得て、これにレットダウン成分として、水性樹脂エマルジョン、表面調整剤、増粘剤、中和剤、消泡剤を攪拌しながら添加することにより、目的とする塗料組成物を得た。
【００５３】
【表２】
0004085305.tif 000003
【００５４】
【表３】
0004085305.tif 000004
【００５５】
（３）２液型水性塗料組成物の製造方法
上記のようにして得た水性樹脂エマルジョンを含んでなる塗料組成物に、第４表の比率にて、水分散性を有するポリイソシアネート化合物を混合し、２液型水性塗料組成物とした。
【００５６】
【表４】
0004085305.tif 000005
【００５７】
１）大日本インキ化学工業（株）製、水分散性を有するポリイソシアネート化合物、  不揮発分：８０％、  ＮＣＯ基含有量（溶液）：１３．５重量％、  溶剤：ジエチレングリコールジメチルエーテル
【００５８】
（４）塗料の評価
上記の２液型水性塗料の、水分散性ポリイソシアネート化合物の混合直後と２４時間後の塗料の状態を観察した。同時に各塗料をアルミ板にスプレー塗装後、１週間の常温乾燥により試験板を作成し、光沢の測定、耐水性及び耐候性試験を行った。評価結果を第５表に示す。なお、各評価は次の方法により行った。
【００５９】
・塗料の状態
ＢＭ型粘度計にて塗料粘度を測定した（単位はｍＰａ・s）。
【００６０】
・耐水性
試験板を４０℃の水道水に３０日間浸漬し、以下の５段階で目視にて評価した。
５点：膨れ、艶引けが全くない
４点：小さな膨れが少しある
３点：小さな膨れがあり、若干の艶引けがある
２点：中程度の膨れがあり、艶引けがある
１点：ほぼ全面が膨れ、艶引けも大きい
【００６１】
・耐候性
サンシャインウェザオメーター（スガ試験機（株）製）を使用して耐候性試験を２０００時間行い、６０゜鏡面光沢値を測定した。試験後のこの鏡面光沢値を試験前のそれで割り、この値を光沢保持率として算出した。
試験条件は以下の通り。ブラックパネル温度：６３℃、散水サイクル：１８分／１２０分。
【００６２】
【表５】
0004085305.tif 000006
【００６３】
【発明の効果】
本発明の２液型水性塗料組成物は、架橋反応性が失活したものの塗装を未然に防止し、かつ、光沢、耐水性、耐候性などの塗膜物性に優れており、建築内外装、建材、家電、車両、橋梁、自動車などの塗装用樹脂として有用である。